(57)【特許請求の範囲】
【請求項１】
水によって膨潤するが流出して消失しない、親水性でかつ空気中常温で固体状の樹脂を主成分とする膜からなる物体の表面に固定化した付着物易除去被覆に付着した付着物を、３０℃以上の温水で洗い流すことを特徴とする物体の表面に固定化した付着物易除去被覆の洗浄方法
【請求項２】
３０℃以上の温水が、３０℃以上のアルカリ性の温水である請求項１記載の物体の表面に固定化した付着物易除去被覆の洗浄方法
【請求項３】
水によって膨潤するが流出して消失しない、親水性でかつ空気中常温で固体状の樹脂を主成分とする膜からなる物体の表面に固定化した付着物易除去被覆に付着した付着物を、高温の水蒸気を吹きかけながら払拭して除去することを特徴とする物体の表面に固定化した付着物易除去被覆の洗浄方法
【請求項４】
水によって膨潤するが流出して消失しない、親水性でかつ空気中常温で固体状の樹脂を主成分とする膜からなる物体の表面に固定化した付着物易除去被覆に付着した付着物を、高温に加熱しつつ高温の水蒸気を吹きかけながら払拭して除去することを特徴とする物体の表面に固定化した付着物易除去被覆の洗浄方法
【発明の詳細な説明】
【０００１】
【産業上の利用分野】
この発明は、水によって付着物を容易に除去できる被膜を物体表面に固定することにより、物体を繰り返し容易に清浄にすることを可能にした付着物易除去被覆の洗浄方法に関する。
【０００２】
なお、この発明の付着物易除去被覆は、その性質上、付着物の付着を阻止するものではなく、付着を許容するものであって、この付着物を水処理だけで容易に除去できるようにしたものであるため、本明細書中におけるこの発明の被覆を付着物易除去被覆と称した。
【０００３】
【従来の技術】
従来、水に不溶な付着物を除去することは容易ではなく、液状の油程度であっても水に界面活性剤を加えて多大な手間をかけて洗浄するか、人体・環境に問題のある有機溶剤を用いて溶解しなければならない。
【０００４】
特に、ワックス状、固体状になると界面活性剤ではほとんど困難になる場合が多く、有機溶剤を用いるか、あるいは機械的に掻き落とす等重労働が必要となり、完全に除去できなかったり、被付着物を傷めたり、さらには除去不可能である場合も多い。
【０００５】
このため、表面に剥離または溶解可能な被覆を形成し、それと共に付着物を除去することが行われているが、その度に新たな被膜を形成しなければならなかったり、余分な廃棄物を生じる等、本質的な解決方法とは言えない。
【０００６】
また、繰り返し付着物を除去できるような被覆としてはテフロン被覆があるが、コストが高かったり、被覆できる表面が限られたり、透明性が低い等の問題点から利用範囲は狭かった。
【０００７】
そこで、このような問題点を解決する手段として、本発明者らは、既に、水によって膨潤するが流出して消失しない、親水性でかつ空気中常温で固体状の樹脂を主成分とする膜からなる付着物易除去被覆を物体の表面に固定化することを提案した。
【０００８】
【発明が解決しようとする課題】
ところが、この種の物体の表面に固定化した付着物易除去被覆により、水の洗浄だけで、人体・環境に悪影響を与えることなく付着物を除去することができるものの、付着物の除去は未だ充分に容易ではなく、たとえば、トナ−印字など強固に付着した付着物を除去するには、最も速い場合でも１分、遅い場合は数十分必要であり、付着物易除去被覆の処理量が多い場合は多大な時間がかかる。
【０００９】
また、長い除去時間を必要とするために、付着物易除去被覆を浸漬しておく多量の水が必要となり、オフィス等のように水道のない場所や水をこぼすと不都合のある場所では採用しにくいという問題もある。
【００１０】
この発明はかかる現状に鑑み種々検討を行った結果なされたもので、水によって膨潤するが流出して消失しない、親水性でかつ空気中常温で固体状の樹脂を主成分とする膜からなる物体の表面に固定化した付着物易除去被覆に付着した付着物を、容易かつ迅速に除去できる洗浄方法を提供しようとするものである。
【００１１】
【課題を解決するための手段】
この発明の付着物易除去被覆の洗浄方法は、水によって膨潤するが流出して消失しない、親水性でかつ空気中常温で固体状の樹脂を主成分とする膜からなる物体の表面に固定化した付着物易除去被覆に付着した付着物を、３０℃以上の温水で洗い流すようにしており、通常の温水の他、３０℃以上のアルカリ性の温水を使用している。
【００１２】
また、水によって膨潤するが流出して消失しない、親水性でかつ空気中常温で固体状の樹脂を主成分とする膜からなる物体の表面に固定化した付着物易除去被覆に付着した付着物を、高温の水蒸気を吹きかけながら払拭して除去し、さらには、高温に加熱しつつ高温の水蒸気を吹きかけながら払拭して除去するようにしている。
【００１３】
【作用】
この発明の付着物易除去被覆の洗浄方法は、上記した方法によって行われるため、水によって膨潤するが流出して消失しない、親水性でかつ空気中常温で固体状の樹脂を主成分とする膜からなる物体の表面に固定化した付着物易除去被覆に付着した付着物が、容易かつ迅速に除去され、洗浄に使用される水の量が低減される。
【００１４】
この発明において、物体の表面に固定化した付着物易除去被覆の洗浄は、３０℃以上の温水を用いて、付着物易除去被覆に付着した付着物を洗い流すのが好ましく、温水の温度が３０℃以上になると、分子が動き易くなり、水分子が付着物易除去被覆の内部まで入り込めるようになって、膨潤速度が向上する。
【００１５】
従って、水によって膨潤するが流出して消失しない、親水性でかつ空気中常温で固体状の樹脂を主成分とする膜からなる付着物易除去被覆に付着した付着物を短時間で容易に除去することができ、水に付着物易除去被覆を浸漬しておく必要もなく、水の使用量も低減される。
【００１６】
このような効果は、温水の温度が３０℃より低くては充分でなく、４０℃以上にすると付着物易除去被覆に付着した付着物の除去が一段と容易に行えるため、４０℃以上の温水で行うのがより好ましい。
【００１７】
また、３０℃以上の温水をアルカリ性にすると、付着物易除去被覆の樹脂中に酸または酸の塩が含まれる場合、これらの解離が進んで親水性が向上し、吸水性が上がるため、付着物易除去被覆に付着した付着物の除去が一段と容易になる。
【００１８】
このため、３０℃以上の温水をアルカリ性にするのが好ましく、この場合、酸の種類にもよるが、ｐＨが  ７．５より小さくては所期の効果が得られず、ｐＨが１４より大きい目に入ったときに失明したり、肌が荒れたりするため、ｐＨが  ７．５〜１４のアルカリ性にするのが好ましい。そして、下水に流しても問題のないように、ｐＨが  ７．５〜８．５  のアルカリ性にするのがより好ましい。
【００１９】
このように、３０℃以上の温水をアルカリ性にするのに使用するものとしては、たとえば、安全性を考慮して、炭酸水素ナトリウム、リン酸水素二ナトリウム等が好ましく使用される。
【００２０】
この他、物体の表面に固定化した付着物易除去被覆の洗浄は、高温の水蒸気を吹きかけながら払拭して除去してもよく、この場合は、分子が動き易くなるとともに、水分子が単分子または少数分子の集合で付着物易除去被覆に達することにより、膨潤速度が向上するため、付着物易除去被覆に付着した付着物が温水を使用する場合より除去し易く、水の使用量も大きく低減される。
【００２１】
ここで、高温の水蒸気としては、４０℃より低いと所期の効果が発揮されず、２００℃より高いとシ−トの劣化が進むため、４０〜２００℃の水蒸気が好ましく使用される。
【００２２】
また、付着物易除去被覆に付着した付着物を、高温に加熱しつつ高温の水蒸気の吹きかけながら払拭する方法で除去してもよく、この場合は、水蒸気による加熱だけでなく、シ−ト側も加熱することにより、上記の効果がさらに加速されるため、付着物易除去被覆に付着した付着物が、高温の水蒸気の吹きかけながら払拭する場合よりもさらに一段と除去し易く、水の使用量も大きく低減される。そして、このときの加熱を１００℃前後の高温にすると、トナ−樹脂が軟化するため、効率がさらに向上する。
【００２３】
ここで、高温での加熱は、４０℃より低いと所期の効果が発揮されず、２００℃より高いとシ−トの劣化が進むため、４０〜２００℃に加熱しつつ、高温の水蒸気の吹きかけながら払拭するのが好ましく、この際の高温の水蒸気としては、前記と同じ理由で、４０〜２００℃の水蒸気が好ましく使用される。特に、８０℃以上にすると消去速度が高くなり、より好ましい。
【００２４】
このようにして洗浄する物体の表面に固定化した付着物易除去被覆は、水によって膨潤する親水性の樹脂を主成分とするもので、このような樹脂としては、たとえば、アクリル酸、メタクリル酸、ビニルアルコ−ル、ヒドロキシエチルメタクリレ−ト、ジヒドロキシプロピルメタクリレ−ト、アクリルアミド−２−メチルプロパンスルホン酸、アクリルアミド、メタクリルアミド、Ｎ，Ｎ−ジメチルアクリルアミド、Ｎ−アクリリルグリシンアミド、Ｎ−イソプロピルアクリルアミド、Ｎ，Ｎ−ジメチルアミノプロピルアクリルアミド、ビニルピロリドン、Ｎ，Ｎ−ジメチルアミノエチルアクリレ−ト、Ｎ，Ｎ−ジメチルアミノエチルメタクリレ−ト、アリルアミンまたはこれらの塩、アミノ基の４級化物、ポリエチレングリコ−ル等の、単独重合物、共重合物、上記以外の物質との共重合物等が挙げられる。
【００２５】
また、付着物易除去被覆を固定化する物体としては、ＯＨＰシ−ト、紙または紙同等品、セル画用シ−ト等が幅広く用いられ、これらのシ−トに固定化した付着物易除去被覆に、複写、印字または印刷したインクなどの付着物の除去に非常に有効である。
【００２６】
【実施例】
次に、この発明の実施例について説明する。
実施例１
メタクリル酸                                                ５    重量部
アクリル酸                                                １０    〃
２−ヒドロキシエチルメタクリレ−ト                        １０    〃
アゾビスイソブチロニトリル                                  ０．３８  〃
イソプロピルアルコ−ル                                    １４２    〃
この組成物を冷却器を取り付けたフラスコ内に入れ、窒素気流下撹拌しながら７０〜８０℃で１０時間反応させ、親水性の樹脂Ａの１５重量％イソプロピルアルコ−ル溶液を得た。次に、
【００２７】
樹脂Ａ  １５重量％イソプロピルアルコ−ル溶液              １０    重量部
エポキシ架橋剤（グリセリントリグリシジルエ−テル）          ０．０７５〃
この組成物を室温で混合撹拌して、樹脂溶液を得た。
【００２８】
次いで、得られた樹脂溶液を、厚さが１００μｍの易接着処理（ポリウレタン処理）を施したポリエチレンテレフタレ−トフィルム上に６０μｍの厚さで塗布し、乾燥した後、１１０℃で５時間高温処理を施した。さらに炭酸水素ナトリウムの１重量％水溶液に５分間浸漬して親水化処理を施し、水で軽く表面を洗った後、温風で乾燥し、親水性の樹脂を架橋してなる物体の表面に固定化した付着物易除去被覆フィルムをつくった。
【００２９】
得られた付着物除去材被覆フィルムに、電子複写方式のコピ−機で文字を複写してトナ−インクを付着させた。なお、複写する文字としてはアルファベットの１２ポイントゴシック体とし、５×１０ｃｍの範囲に印字した。
【００３０】
次ぎに、このフィルム表面を炭酸水素ナトリウムを  ０．３重量％加えた５０℃の温水のシャワ−で洗い流し、最初の文字が流される時間および全ての文字が流される時間を測定し、付着物の除去時間とした。
【００３１】
実施例２
実施例１と同様にして作製した印字を施した付着物除去材被覆フィルムの表面を、ハンディスチ−マ（日立製作所社製；ＩＳＭ−１０１）で高温の水蒸気を吹きかけながらブラッシングして、全ての文字が掻き落とされる時間を測定し、付着物の除去時間とした。
【００３２】
実施例３
実施例１と同様にして作製した印字を施した付着物除去材被覆フィルムの表面を、アイロン機能付きハンディスチ−マ（日立製作所社製；ＩＳＭ−２００）をスチ−ムアイロンとして使用する状態とし、アイロン側に綿布をあて、高温の水蒸気を吹きかけながら払拭して、全ての文字が掻き落とされる時間を測定し、付着物の除去時間とした。
【００３３】
比較例１
実施例１と同様にして作製した印字を施した付着物除去材被覆フィルムの表面を、炭酸水素ナトリウムを  ０．３重量％加えた２５℃の水のシャワ−で洗い流し、最初の文字が流される時間および全ての文字が流される時間を測定し、付着物の除去時間とした。
下記表１はその結果である。
【００３４】
0003568582.tif 000002
【００３５】
【発明の効果】
上記表１から明らかなように、この発明の温水や水蒸気を用いる表面固定化付着物易除去被覆の洗浄方法（実施例１〜３）は、従来の洗浄方法（比較例１）に比し、トナ−印字の除去時間が大幅に短縮されており、このことからこの発明の物体の表面に固定化した付着物易除去被覆の洗浄方法によれば、容易かつ迅速に付着物易除去被覆に付着した付着物を除去することができ、使用する水の量を低減して、物体の表面に固定化した付着物易除去被覆を容易かつ迅速に洗浄できることがわかる。